СПОСОБ ИЗГОТОВЛЕНИЯ ПЕРЕХОДА ДЖОЗЕФСОНА
METHOD OF MAKING JOSEPHSON JUNCTION

Изобретение относится к криоэлектронике и может быть использовано при изготовлении приборов с переходами Джозефсона.
Известны способы изготовления переходов Джозефсона в виде мостиков переменной толщины (MПТ), когда на диэлектрическую подложку наносят сверхпроводящую пленку, а на ней формируют электроды [1, с.27]. Таким образом изготавливают переходы Джозефсона из низкотемпературных металлических сверхпроводников.
Наиболее близким техническим решением является способ изготовления перехода Джозефсона (MПТ), при котором на поверхность слоя высокотемпературного сверхпроводника (ВТСП) наносят защитный слой металла (Ag, Au), где методом фотолитографии формируют окна. В эти окна внедряют примесь, угнетающую сверхпроводимость ВТСП слоя (например, Si). Реальная толщина сверхпроводника в этой области уменьшается и образуется МПТ, обладающий эффектом Джозефсона [2].
Для получения качественных МПТ необходимо, чтобы тонкий участок мостика имел длину не более 80 нм и длина окна в защитном слое не может быть большей. Такое разрешение лежит на пределе возможностей электронно-лучевой проекционной литографии, т.е. недостаток известного способа заключается в его невысокой воспроизводимости. Кроме того, без учета свойств ВТСП и параметров ионной имплантации невозможно получить удовлетворительные параметры перехода Джозефсона. Примеры: недостаточная или избыточная толщина мостика, проникновение ионов имплантанта под защитный слой и т.д.
Техническим результатом изобретения является повышение воспроизводимости и свойств перехода Джозефсона.
Указанный технический результат достигается тем, что окна в защитном покрытии формируют с помощью иглы атомно-силового микроскопа. На глубине окна 5-40 нм длина 10-15 нм. Указанный технический результат достигается также тем, что условия ионной имплантации выбирают с учетом свойств и толщины слоя сверхпроводника, а также с учетом требуемой толщины перехода MПТ.
X
Известна формула для проекции пробега иона R, характеризующая глубину легирования [3],
где  - плотность атомов мишени;
n
e
S, S - ядерная, электронная тормозная способность мишени;
Е - энергия иона в точке X, расположенной на его пути.
В свою очередь ядерная тормозная способность
U
M
где Z, Z - атомные номера иона и атома мишени;
U
M
M, М - относительные молярные массы иона и материала мишени.
Электронная тормозная способность равна
где k - коэффициент, зависящий от природы иона и материала мишени.
-14
Для ионов, энергия которых составляет 1,2·10 Дж [2], электронной тормозной способностью можно пренебречь и выражение (1) записать в виде
Известно, что концентрация примеси на глубине Х в мишени, легированной методом ионной имплантации подчиняется гауссовскому закону
X
X
где ΔR - среднеквадратичное отклонение от R;
S
N - поверхностная концентрация ионов имплантанта.
Для однократно ионизированных атомов можно записать
обл
где Q - доза облучения;
е - заряд электрона;
j - плотность ионного тока;
t - время имплантации.
С учетом (6) выражение (5) можно записать в виде
C
где d - толщина пленки ВТСП;
C
h - толщина мостика Джозефсона.
M
M
U
U
C
C
кр
Из выражения (7) можно получить формулу для определения времени ионной имплантации конкретного ВТСП материала (М Z) и имплантанта (M Z) при данной толщине сверхпроводника d и необходимой толщине мостика h. Формула учитывает также плотность ионного тока j, концентрацию примеси, необходимую для подавления сверхпроводимости ВТСП N и энергию ионов (4).
i
X
X2
Xi
Для сложного материала ВТСП необходимо учитывать его стехиометрические коэффициенты X (A, B,…,D). Тогда эффективный заряд и масса ионов мишени будут равны соответственно
Выражения (9) и (10) подставляем в (4) и в итоге формула (8) принимает следующий вид:
где  - эффективная проекция пробега иона, характеризующая глубину легирования;
- среднеквадратичное отклонение от .
Именно такой способ изготовления перехода Джозефсона позволяет обеспечить его требуемые параметры.
Сопоставительный анализ признаков, изложенных в предложенном техническом решении с признаками прототипа, показывает, что заявленный способ изготовления перехода Джозефсона отличается от прототипа наличием метода формирования окна (протаскивание иглы атомно-силового микроскопа) и выбора времени ионной имплантации, учитывающем характеристики имплантанта, ВТСП а также параметры перехода.
Сравнение заявленного технического решения с другими техническими решениями в данной области техники показало, что переход Джозефсона, который выполняется с помощью атомно-силового микроскопа и подвергается ионной имплантации в соответствии с формулами (11) и (9), (10) и (5) неизвестен. Кроме того, совокупность существенных признаков вместе с ограничительными позволяет обнаружить у заявленного решения иные, в отличие от известных свойства, к числу которых можно отнести следующие:
- повышение воспроизводимости перехода;
- повторение параметров перехода;
- возможность влияния на параметры перехода;
- возможность управления параметрами процесса изготовления перехода с учетом характеристик ВТСП.
Таким образом иные в отличие от известных свойства, присущие предложенному техническому решению, доказывают наличие существенных отличий, направленных на достижение технического результата.
На фиг.1 показан разрез исходного образца. На фиг.2 показан вид образца после обработки на атомно-силовом микроскопе. На фиг.3 показан процесс ионной имплантации примеси в ВТСП материал. На фиг.4 показан вариант с осажденной и внедренной примесью. На фиг.5 показан переход Джозефсона.
2
2
2
8
Переход Джозефсона может быть изготовлен из пленки 1 ВТСП BiBaSrCuO, нанесенной на подложку 2 керамики MgO (10×10 мм). Толщина керамики 1 мм, толщина ВТСП покрытия 80 нм, металлического покрытия 3 40 нм (Ag); 4 - пленка Si, 5 - область ВТСП, легированная Si.
M
X
X
В процессе расчетов получим значения  и , N, R и ΔR. Согласно (9) и (10) ,  кг/кмоль.
3
3
Плотность сверхпроводника d составляет 5·10 кг/м. Используя известную формулу
A
где N - число Авогадро,
M
28
-3
найдем концентрацию атомов ВТСП N=4,3·10 м.
X
X
кр
-9
-9
28
-3
Тогда R и ΔR соответственно составляют 55·10 м и 11·10 м. Концентрация примеси (Si) подавляющей ВТСП: 2 атома на элементарную ячейку, т.е. N=2,7·10 м.
Подставив полученные результаты в (11), получим соотношение между временем имплантации и плотностью ионного тока:
2
Если плотность ионного тока (характерная для большинства установок) равна 100 А/м то необходимое время легирования составляет 124 с. После легирования формируется МПТ, в котором работает эффект Джозефсона.
Источники информации
1. Интегральные схемы и микроэлектронные устройства на сверхпроводниках / В.Н.Алфеев и др. - М.: Радио и связь, 1985 - 232 с.
2. Bi-Sr-Ca-Cu-0 intrinsic Josephson junctions fabricated by inhibitory ion implantation. K. Nakajima, N. Yamada, et al. IEEE TRANSACTIONS ON APPLIED SUPERCONDUCTIVITY, VOL.9, NO.2, JUNE 1999. p.4515-4518.
3. Черняев В.Н. Физико-химические процессы в технологии РЭА. - М.: ВШ, 1987 - 376 с.